(57)【要約】      （修正有）【課題】０価の金属と複合水素化物との複合体物及びその製造方法の提供。【解決手段】少なくとも１つの水素化物分子と複合された少なくとも１つの０価の金属原子を含み、水素化物が水素化ホウ素リチウムであり、金属がマンガン又は錫である試薬複合体。金属に対して１〜４倍のモル比の水素化物粉末と金属粉末とをステンレス鋼球をメディアとして用い、非酸化雰囲気の気密プラネタリボールミルにより機械的複合化して製造される試薬複合体。６３６ｅＶ（Ｍｎ）又は４８４ｅＶ（Ｓｎ）を中心とするＸ線光電子ピークを有する試薬複合体。【選択図】なし【特許請求の範囲】
【請求項１】
式Ｉに従った試薬複合体であって、
Ｍ０・Ｘｙ            Ｉ
Ｍ０は０価金属であり、Ｘは水素化物であり、ｙは０よりも大きな整数値または小数値である、試薬複合体。
【請求項２】
０価金属は、０価遷移金属または０価ポスト遷移金属のうちの少なくとも１つである、請求項１に記載の試薬複合体。
【請求項３】
０価金属はマンガンまたは錫である、請求項１に記載の試薬複合体。
【請求項４】
約６３６ｅＶまたは４８４ｅＶを中心とするＸ線光電子分光ピークを有する、請求項３に記載の試薬複合体。
【請求項５】
水素化物は複合金属水素化物または複合メタロイド水素化物である、請求項１に記載の試薬複合体。
【請求項６】
水素化物は水素化ホウ素リチウムである、請求項１に記載の試薬複合体。
【請求項７】
ｙは約４以下である、請求項１に記載の試薬複合体。
【請求項８】
試薬複合体を合成するための方法であって、
０価金属を含有する調合物と水素化物との混合物をボールミル粉砕するステップを含む、方法。
【請求項９】
水素化物は、複合金属水素化物または複合メタロイド水素化物である、請求項８に記載の方法。
【請求項１０】
水素化物は水素化ホウ素リチウムである、請求項８に記載の方法。
【請求項１１】
水素化物と０価金属を含有する調合物とは実質的に等モル比で混合される、請求項８に記載の方法。
【請求項１２】
水素化物は、０価金属を約４倍以下のモル過剰で含有する調合物と混合される、請求項８に記載の方法。
【請求項１３】
水素化物は、０価金属を約２倍以下のモル過剰で含有する調合物と混合される、請求項８に記載の方法。
【請求項１４】
前記ボールミル粉砕するステップは、１−３／４インチ、３−１／２インチおよび５−１／４インチの３１６ステンレス鋼玉軸受を用いて、ステンレス鋼の気密ボールミルジャーにおいて、約４００ｒｐｍで、約４時間、プラネタリボールミルで行われる、請求項８に記載の方法。
【請求項１５】
無酸素の環境において、無水の環境において、または無酸素および無水の環境において実行される、請求項８に記載の方法。
【請求項１６】
０価金属を含有する調合物は、遷移金属の調合物またはポスト遷移金属の調合物である、請求項８に記載の方法。
【請求項１７】
０価金属を含有する調合物はマンガンまたは錫の調合物である、請求項１６に記載の方法。
【請求項１８】
約６３６ｅＶまたは約４８４ｅＶを中心とするＸ線光電子分光ピークを有する、式Ｉに従った試薬複合体を生成する、請求項１７に記載の方法。
【請求項１９】
試薬複合体であって、
０価金属を含有する調合物と水素化物との混合物をボールミル粉砕するステップを含む方法によって準備される、試薬複合体。
【請求項２０】
水素化物は、複合金属水素化物または複合メタロイド水素化物である、請求項１９に記載の試薬複合体。
【請求項２１】
水素化物は水素化ホウ素リチウムである、請求項１９に記載の試薬複合体。
【請求項２２】
前記方法は、無酸素の環境において、無水の環境において、または無酸素および無水の環境において実行される、請求項１９に記載の試薬複合体。
【請求項２３】
０価金属を含有する調合物は、遷移金属の調合物またはポスト遷移金属の調合物である、請求項１９に記載の試薬複合体。
【請求項２４】
０価金属を含有する調合物はマンガンまたは錫の調合物である、請求項２３に記載の試薬複合体。
【請求項２５】
複合体は、約６３６ｅＶまたは４８４ｅＶを中心とするＸ線光電子分光ピークを有する、請求項２４に記載の試薬複合体。
【発明の詳細な説明】
【技術分野】
【０００１】
技術分野
本発明は、概して、１つ以上の水素化物分子と安定的に複合された０価金属からなる合成物に関し、特に、水素化ホウ素リチウムと複合された０価マンガンまたは錫に関し、また、複合体を合成するための方法に関する。
【背景技術】
【０００２】
背景
金属またはメタロイドが直接水素に結合されている化合物である水素化物は、化学およびエネルギ技術において多種多様な公知の用途および開発中の用途を有する比較的活動的な分子である。このような用途には、還元剤、水素化触媒、乾燥剤、強塩基、充電式バッテリ内の成分、および場合によっては燃料電池技術における固体水素貯蔵媒体としての用途が含まれる。
【０００３】
金属ナノ粒子、すなわち、１００ｎｍ未満の寸法を有する純粋な形または合金形の元素金属の粒子は、それらの対応するバルク金属と比較して、特有の物理的特性、化学的特性、電気的特性、磁気的特性、光学的特性、および他の特性を有する。そのため、これら粒子は、中でも、化学、医薬、エネルギおよび高性能電子機器などの分野において用いられているかまたは開発されている。
【０００４】
金属ナノ粒子のための合成方法は、典型的には、「トップダウン（top-down）」または「ボトムアップ（bottom-up）」であることを特徴とし、さまざまな化学的アプローチ、物理的アプローチ、さらには生物学的アプローチを含む。トップダウン技術は、さまざまなエネルギ入力を用いて、マクロスケールの金属粒子をナノスケールの粒子に物理的に分解することを含む。ボトムアップ方法は、分離された原子、分子またはクラスタからナノ粒子を形成することを含む。
【０００５】
トップダウン式金属ナノ粒子合成のための、物理的力による方法には、マクロスケール金属粒子の粉砕、マクロスケール金属のレーザアブレーションおよびマクロスケール金属の放電加工が含まれていた。ボトムアップ合成に対する化学的アプローチは、一般に、核生成種粒子または自己核生成を用いて金属塩を０価金属に還元すること、および金属ナノ粒子に成長させることを含む。
【０００６】
これらの方法の各々はいくつかの状況においては有効になり得るが、不利点を有するかまたは状況に応じて適用不可能にもなる。直接粉砕方法では、入手可能な粒子のサイズが制限される可能性があり（２０ｎｍよりも小さい粒子の生成がしばしば困難であり）、合金の化学量論比が制御不能となる可能性がある。他の物理的方法は、コストが高くなるかまたは工業規模的に容認できない可能性がある。一方、化学還元技術は、たとえば、金属カチオンが化学的還元に耐性のある状況においては役に立たない可能性がある。Ｍｎ（ＩＩ）はたとえば実質的にはその場での化学還元に影響されず、このため、このアプローチをＭｎ０またはＭｎ０含有ナノ粒子の調合に適用することができなくなる。
【発明の概要】
【発明が解決しようとする課題】
【０００７】
概要
水素化物と複合された０価金属の組成物、およびこの組成物の合成方法が提供される。
【課題を解決するための手段】
【０００８】
一局面においては、以下の式に従った試薬複合体が開示される。
Ｍ０・Ｘｙ            Ｉ
ここで、Ｍ０は０価金属であり、Ｘは水素化物であり、ｙは０よりも大きな整数値または小数値である。いくつかの変形例においては、０価金属は遷移金属またはポスト遷移金属であってもよく、水素化物は複合メタロイド水素化物であってもよく、ｙは４以下であってもよい。場合によっては、０価金属はマンガンまたは錫であってもよく、水素化物は水素化ホウ素リチウムであってもよく、ｙは１または２であってもよい。
【０００９】
別の局面においては、試薬複合体を合成するための方法が開示される。当該方法は、水素化物を０価金属を含有する調合物と混合するステップと、混合物をボールミル粉砕するステップとを含む。いくつかの変形例においては、０価金属は、遷移金属またはポスト遷移金属であってもよく、水素化物は複合メタロイド水素化物であってもよく、金属水素化物は、０価金属を含有する調合物と、約１：１から４：１までの化学量論比で混合されてもよい。場合によっては、０価金属を含有する調合物は、マンガンまたは錫の調合物であってもよく、水素化物は水素化ホウ素リチウムであってもよく、金属水素化物は、０価金属を含有する調合物と、約１：１から２：１までの化学量論比で混合されてもよい。
【００１０】
別の局面においては、０価金属を含有する調合物を水素化物と混合して混合物を生成するステップと、混合物をボールミル粉砕して複合体を生成するステップとを含む方法によって合成される試薬複合体を含む組成物が提供される。
【００１１】
図面の簡単な説明
本発明のさまざまな局面および利点は、添付の図面と併せて読まれる実施形態の以下の説明から明らかになり、より容易に認識されるだろう。
【図面の簡単な説明】
【００１２】
【図１Ａ】ＬｉＢＨ４のホウ素Ｘ線光電子スペクトルを示す図である。
【図１Ｂ】試薬複合体を合成するための開示方法によって合成されるＭｎ・ＬｉＢＨ４複合体のホウ素Ｘ線光電子スペクトルを示す図である。
【図１Ｃ】試薬複合体を合成するための開示方法によって合成されるＭｎ・（ＬｉＢＨ４）２複合体のホウ素Ｘ線光電子スペクトルを示す図である。
【図２Ａ】Ｍｎ０粉末のマンガンＸ線光電子スペクトルを示す図である。
【図２Ｂ】試薬複合体を合成するための開示方法によって合成されるＭｎ・（ＬｉＢＨ４）２複合体のマンガンＸ線光電子スペクトルを示す図である。
【図２Ｃ】図２ＡのＭｎ０粉末のＸ線光電子スペクトルと図２ＢのＭｎ・（ＬｉＢＨ４）２複合体のＸ線光電子スペクトルとの重ね合わせを示す図である。
【図３Ａ】試薬複合体を合成するための開示方法によって合成されるＭｎ・ＬｉＢＨ４複合体のＸ線粉末回折走査を示す図である。
【図３Ｂ】試薬複合体を合成するための開示方法によって合成されるＭｎ・（ＬｉＢＨ４）２複合体のＸ線粉末回折走査を示す図である。
【図４】図１の方法によって合成されるＭｎ・ＬｉＢＨ４複合体と、試薬複合体を合成するための開示方法によって合成されるＭｎ・（ＬｉＢＨ４）２複合体とのＦＴ−ＩＲスペクトルの重ね合わせを示す図である。
【図５Ａ】Ｓｎ０粉末の錫Ｘ線光電子スペクトルを示す図である。
【図５Ｂ】試薬複合体を合成するための開示方法によって合成されるＳｎ・（ＬｉＢＨ４）２複合体の錫Ｘ線光電子スペクトルを示す図である。
【図５Ｃ】図５ＡのＳｎ０粉末のＸ線光電子スペクトルと図５ＢのＳｎ・（ＬｉＢＨ４）２複合体のＸ線光電子スペクトルとの重ね合わせを示す図である。
【発明を実施するための形態】
【００１３】
詳細な説明
水素化物と複合された０価金属の組成物および当該組成物を合成する方法を説明する。０価金属は、代替的には、酸化状態０の金属として、または元素金属として記載され得る。
【００１４】
「金属」は、ここで用いられる場合、アルカリ土類金属、アルカリ金属、遷移金属、またはポスト遷移金属を指し得る。「遷移金属」という語は、３族〜１２族のうちいずれかのＤブロック金属を指し得る。「ポスト遷移金属」という語は、１３族〜１６族の金属を指し得る。
【００１５】
「水素化物」という語は、ここで用いられる場合、２元素金属水素化物（たとえばＮａＨもしくはＭｇＨ２）、２元素メタロイド水素化物（たとえばＢＨ３）、複合金属水素化物（たとえばＬｉＡｌＨ４）、または複合メタロイド水素化物（たとえばＬｉＢＨ４もしくはＬｉ（ＣＨ３ＣＨ２）３ＢＨ）であり得る。いくつかの例においては、水素化物はＬｉＢＨ４であるだろう。「メタロイド」という語は、ホウ素、シリコン、ゲルマニウム、ヒ素、アンチモン、テルル、またはポロニウムのうちのいずれかを指し得る。上述の水素化物という語は、いくつかの変形例においては、対応する重水素化物またはトリチウム化物を含み得る。
【００１６】
式Ｉに従った複合体を含む試薬複合体が開示される。
Ｍ０・Ｘｙ            Ｉ
ここで、Ｍ０は、０価金属を含有する調合物から得られる０価金属であり、Ｘは水素化物であり、ｙは０よりも大きな整数値または小数値である。
【００１７】
試薬複合体の用途として、純粋なものであれ合金化されたものであれ、金属ナノ粒子のボトムアップ合成における反応物としての用途が含まれ得る。試薬複合体は、種々の例においては、さまざまな金属のいずれかからなり、さまざまなナノ粒子サイズのいずれかからなる金属ナノ粒子を生成するのに有用であり得る。場合によっては、試薬複合体は、実質的に金属酸化物を含まない金属ナノ粒子を生成するのに有用であり得る。
【００１８】
ここで式Ｉを参照すると、０価金属は如何なる０価金属であってもよい。いくつかの局面においては、０価金属は、０価遷移金属または０価ポスト遷移金属であり得る。好適な遷移金属は、カドミウム、コバルト、銅、クロム、鉄、マンガン、金、銀、白金、チタン、ニッケル、ニオブ、モリブデン、ロジウム、パラジウム、スカンジウム、バナジウム、および亜鉛を含むが、これらに限定されない。好適なポスト遷移金属は、アルミニウム、ガリウム、インジウム、錫、タリウム、鉛またはビスマスを含む。場合によっては、０価金属はマンガンまたは錫であってもよい。
【００１９】
さまざまな局面においては、試薬複合体に組込まれるような水素化物は、２元素金属水素化物、２元素メタロイド水素化物、複合金属水素化物、または複合メタロイド水素化物を含む如何なる水素化物であってもよい。いくつかの変形例においては、水素化物は複合メタロイド水素化物であってもよい。場合によっては、水素化物はホウ化水素であってもよい。場合によっては、水素化物は水素化ホウ素リチウムであってもよい。
【００２０】
式Ｉによって表わされる試薬複合体は、１つ以上の水素化物分子と複合された１個の０価金属原子などの、個々の分子実体の複合体であってもよい。代替的には、式Ｉによって表わされる試薬複合体は、塩水素化物と相互作用する０価金属原子などの離散分子、水素化物分子が散在している０価金属原子のクラスタなどの分子クラスタ、または、０価金属のクラスタ、水素化物分子で表面コーティングされたクラスタ、または塩水素化物分子が散りばめられたクラスタとして存在してもよい。
【００２１】
式Ｉに従った値ｙは、試薬複合体中の０価金属原子に対する水素化物分子の化学量論比を規定し得る。ｙの値は、０よりも大きい如何なる整数値または小数値を含み得る。場合によっては、ｙは４以下の整数値または小数値であってもよい。場合によっては、ｙは２以下の整数値または小数値であってもよい。場合によっては、ｙは１以下の整数値または小数値であってもよい。
【００２２】
試薬を合成するための方法は、０価金属を含有する調合物と水素化物との混合物をボールミル粉砕するステップを含む。結果として生じる試薬は、この明細書中においては代替的に試薬複合体と称されており、式Ｉに従った複合体を含む。
【００２３】
Ｍ０・Ｘｙ            Ｉ
ここで、Ｍ０は、酸化状態０では、０価金属を含有する調合物から得られる少なくとも１つの金属原子であり、Ｘは水素化物分子であり、ｙは０よりも大きい整数値または小数値である。
【００２４】
０価金属を含有する調合物は、実質的に０価金属からなる如何なる組成物であってもよい。多くの場合、０価金属を含有する調合物は、高い表面積対質量比を有する形状の０価金属を含むだろう。場合によっては、０価金属は、−３２５メッシュの粒径を有する粉末形状で存在するだろう。０価金属を含有する調合物は、高多孔性の０価金属、ハニカム構造を備えた０価金属、または高い表面積対質量比を有する他の何らかの調合物であり得ることが企図される。
【００２５】
場合によっては、０価金属を含有する調合物は０価遷移金属を含み得る。好適な遷移金属は、カドミウム、コバルト、銅、クロム、鉄、マンガン、金、銀、白金、チタン、ニッケル、ニオブ、モリブデン、ロジウム、パラジウム、スカンジウム、バナジウムおよび亜鉛を含むが、これらに限定されない。場合によっては、０価金属を含有する調合物はポスト遷移金属を含んでもよい。好適なポスト遷移金属は、アルミニウム、ガリウム、インジウム、錫、タリウム、鉛またはビスマスを含む。
【００２６】
０価金属は、遷移金属であろうと、ポスト遷移金属であろうと、アルカリ金属であろうと、アルカリ土類金属であろうと、酸化状態０となるだろうことが理解されるはずである。「０価」および「酸化状態０」は、この明細書中において用いられる場合、材料が実質的に、但し必ずしもそうであるわけではないが、完全な０の酸化状態を呈し得ることを意味するものと解釈される。たとえば、０価金属を含有する調合物は、酸化物などのいくつかの表面不純物を含み得る。
【００２７】
「高い表面積対質量比」という語句は、広範囲の表面積対質量比を包含し得るものであって、一般には、採用される０価金属を含有する調合物の表面積対質量比は、試薬を合成するための方法の時間的制約によって必要となるものであろうことが企図される。一般に、０価金属を含有する調合物の表面積対質量比が高ければ高いほど、試薬を合成するための方法がより早く終了することになるだろう。０価金属を含有する調合物が０価金属の粉末でできている場合、０価金属の粉末の粒径が小さければ小さいほど、試薬を合成するための方法がより早く終了することになるだろう。
【００２８】
試薬を合成するための方法のいくつかの変形例においては、水素化物と０価金属を含有する調合物とは、ボールミル粉砕ステップ中、０価金属を含有する調合物に含まれる金属原子に対する水素化物分子の化学量論比が１：１で存在し得る。他の変形例においては、化学量論比は、２：１、３：１、４：１またはそれ以上であってもよい。いくつかの変形例においては、０価金属を含有する調合物中の元素金属原子に対する水素化物の化学量論比はまた、２．５：１などの分数量を含み得る。
【００２９】
式Ｉによって表わされる試薬複合体は、１つ以上の水素化物分子と複合された１個の０価金属原子などの、個々の分子実体の複合体であってもよい。代替的には、式Ｉによって表わされる試薬複合体は、分子クラスタとして、たとえば、水素化物分子が散りばめられた０価金属原子のクラスタ、または０価金属のクラスタ、水素化物分子で表面コーティングされたクラスタ、または塩水素化物分子が散りばめられたクラスタとして存在してもよい。
【００３０】
以下の段落において記載されるいくつかの分析的アプローチにより、試薬を合成するための方法を評価することができ、かつ、式Ｉに従った試薬複合体の形成を決定することができる。これらの記載されるアプローチは、方法の性能を評価することができる手段、または、式Ｉに従った試薬複合体の形成を決定することができる手段についての網羅的なリストは提示していない。
【００３１】
図１Ａ、図１Ｂおよび図１Ｃは、未複合の水素化物（ＬｉＢＨ４）および式Ｉに従ったＬｉＢＨ４を含有する２つの試薬複合体のホウ素領域におけるＸ線光電子分光（ＸＰＳ：x-ray photoelectron spectroscopy）走査を示す。ここで、ｙは、図１Ｂおよび図１Ｃにおけるそれぞれの１および２を示す。太い実線は未加工のＸＰＳデータを示し、細い実線は調整されたデータを示す。破線および／または点線はデコンボリューションされた個々のピークを示す。図１Ａにおける未複合のＬｉＢＨ４は、１９１．６０ｅＶおよび１８７．２５ｅＶを中心とする２つの大きなピークと、１９０．２１ｅＶおよび１８５．９２ｅＶを中心とする２つのより小さなピークを示す。
【００３２】
ここで図１Ｂを図１Ａと比較すると、０価マンガンを含有する等モル量の調合物とともにＬｉＢＨ４をボールミル粉砕することにより、実質的に、ホウ素ピークのうち３つのピークがなくなり、１８６．５９ｅＶを中心とするピークだけが残る。ＬｉＢＨ４のホウ素ＸＰＳスペクトルにおける変化は、０価金属の調合物とともにボールミル粉砕することによって起こるものであり、式Ｉに従った複合体が形成されたことを示していると理解することができる。図１Ｃとの比較から分かるように、等モル量ではなく、２倍のモル過剰の０価マンガンとともにＬｉＢＨ４をボールミル粉砕することにより、１８９．９２ｅＶを中心とするホウ素ピークが再び現われることとなる。これは、ＬｉＢＨ４の一部が複合されていないことを示す可能性がある。
【００３３】
図２Ａは、０価マンガン金属を含有する調合物のＸＰＳ走査を示す。図２Ｂは、２倍のモル過剰のＬｉＢＨ４と複合された図２Ａの０価マンガン金属を含有する、式Ｉによって表わされる試薬複合体のＸＰＳ走査を示す。太い実線は未加工のＸＰＳデータを示し、細い実線は調整されたデータを示す。破線および／または点線はデコンボリューションされた個々のピークを示す。図２Ａに見られるように、０価マンガン金属を含有する調合物のスペクトルは２つの広いピークを含み、その各々は、デコンボリューション後に観察可能な３つの成分ピークからなっている。ここで図２Ａを参照し、〜６３９ｅＶから６４２ｅＶのスペクトル領域に注目すると、０価マンガン金属を含有する調合物についての３つの成分ピークは、公開されている参考文献に基づくと、酸化マンガン種（６４０．５２ｅＶおよび６４１．９０ｅＶ）ならびに０価マンガン（６３９．０５ｅＶ）に割当てることができる。図２Ｂにおいて表わされるボールミル粉砕された試薬複合体は、６４１．９０ｅＶで酸化物ピークがなくなったが、６４０．５２ｅＶでは（わずかな変化の後に６４０．７７ｅＶで現われる図２Ｂの実際のピークと同じものとみなされる）酸化物ピークを維持し、（わずかな変化の後）６３９．０５ｅＶで０価マンガンピークを維持する。しかしながら、６３７．７５ｅＶおよび６３６．０６ｅＶの成分ピークでは新しい位相が観察される。これら後者の２つは、水素化物と複合されたマンガンに割当てることができる。マンガン粉末と、ボールミル粉砕されたＭｎ・（ＬｉＢＨ４）２試薬複合体とについて得られたマンガンＸＰＳデータの重ね合わせが図２Ｃに示される。この比較により、少なくとも１つの酸化物種がなくなること、および全体的により低い電子結合エネルギへと変化することが明らかにされる。
【００３４】
図３Ａおよび図３Ｂは、試薬複合体のＸＲＤスペクトルを示し、この場合、０価マンガン金属を含有する調合物は、等モル量または２倍のモル過剰のＬｉＢＨ４とともにそれぞれボールミル粉砕された。両方の回折解析では、２０ｎｍの平均最大寸法を有するマンガン粒子が存在していることが示唆されている。どちらの回折解析も、ＬｉＢＨ４の形跡を示していない。
【００３５】
試薬複合体Ｍｎ・ＬｉＢＨ４およびＭｎ・（ＬｉＢＨ４）２についてのＦＴ−ＩＲ走査の重ね合わせが図４に示される。両方のスペクトルは、ＢＨ４−のＩＲアクティブモードに対応する２２９９ｃｍ−１、１２３０ｃｍ−１および１０９２ｃｍ−１で顕著な特徴を有する。図１Ｂおよび図１Ｃの結果は、試薬を合成するための方法のボールミル粉砕ステップの結果として、真性の水素化ホウ素リチウム中のホウ素の状態に関して、ホウ素の電子的変化が起こったことを強く示唆しており、図４における結果は、ＢＨ４−の四面体構造が当該方法によって本質的に変化しないままであることを示している。この結果はさらに、水素化物が式Ｉの複合体におけるその本質的な構造および作用を維持することを示唆している。
【００３６】
図５Ａにおいては、０価金属の異なる調合物についてのＸＰＳ走査が示される。この調合物は０価錫金属からなる。図５Ｂは試薬複合体の対応するＸＰＳ走査を示しており、ここでは、０価錫金属が２倍のモル過剰の水素化物、ＬｉＢＨ４と複合されている。図５Ａおよび図５Ｂにおいては、太い実線は未加工のＸＰＳデータを表わし、細い実線は調整されたデータを示す。さまざまな破線および／または点線は、ピークディコンボリューションから得られる個々の成分ピークを表わす。０価錫金属の調合物における４９５．１４ｅＶおよび４８６．７２ｅＶでの２つの大きなピークならびに４９３．１８ｅＶおよび４８５．０３ｅＶでの２つの小さなピーク（図５Ａ）は、水素化物とともにボールミル粉砕した後、実質的に変化および／または消滅する。これらの位置においては、試薬複合体Ｓｎ・（ＬｉＢＨ４）２は、４９２．３０ｅＶおよび４８３．８０ｅＶで大きなピークを有し、４９５．５３ｅＶ、４９４．００ｅＶ、４８７．２５ｅＶおよび４８５．６９ｅＶで小さなピークを有する（図５Ｂ）。
【００３７】
図５Ｃに示される、０価錫金属を含有する調合物と０価錫および水素化物を含む対応する試薬複合体とについての調整されたＸＰＳデータの重ね合わせは、また、水素化物との０価錫の複合体形成が、錫領域ＸＰＳにおいて、より低い電子結合エネルギへのスペクトルシフトに付随して起こることを示している。
【００３８】
式Ｉによって上述される試薬複合体も開示される。
Ｍ０・Ｘｙ            Ｉ
ここで、Ｍ０は０価金属を含有する調合物から得られる０価金属であり、Ｘは水素化物であり、ｙは０よりも大きな整数値または小数値であり、試薬を合成するための方法によって準備されるものであり、加えて、０価金属を含有する調合物とともに水素化物をボールミル粉砕するステップを含む試薬合成方法によって準備されるものである。
【００３９】
０価金属は如何なる０価金属であってもよい。いくつかの局面においては、０価金属は、０価遷移金属または０価ポスト遷移金属であってもよい。好適な遷移金属は、カドミウム、コバルト、銅、クロム、鉄、マンガン、金、銀、白金、チタン、ニッケル、ニオブ、モリブデン、ロジウム、パラジウム、スカンジウム、バナジウム、および亜鉛を含むが、これらに限定されない。好適なポスト遷移金属は、アルミニウム、ガリウム、インジウム、錫、タリウム、鉛、またはビスマスを含む。場合によっては、０価金属はマンガンまたは錫であってもよい。
【００４０】
さまざまな局面においては、試薬複合体に組込まれるような水素化物は、２元素金属水素化物、２元素メタロイド水素化物、複合金属水素化物、または複合メタロイド水素化物を含む如何なる水素化物であってもよい。いくつかの変形例においては、水素化物は複合メタロイド水素化物であってもよい。場合によっては、水素化物はホウ化水素であってもよい。場合によっては、水素化物は水素化ホウ素リチウムであってもよい。
【００４１】
式Ｉによって表わされる試薬複合体は、１つ以上の水素化物分子と複合された１個の０価金属原子などの、個々の分子実体の複合体であってもよい。代替的には、式Ｉによって表わされる試薬複合体は、分子クラスタとして、たとえば、水素化物分子が散りばめられた０価金属原子のクラスタ、または０価金属のクラスタ、水素化物分子で表面コーティングされたクラスタ、または塩水素化物分子が散りばめられたクラスタとして存在してもよい。
【００４２】
式Ｉに従った値ｙは、試薬複合体中の０価金属原子に対する水素化物分子の化学量論比を規定し得る。ｙの値は、０よりも大きな如何なる整数値または小数値をも含み得る。場合によっては、ｙは４以下の整数値または小数値であってもよい。場合によっては、ｙは２以下の整数値または小数値であってもよい。場合によっては、ｙは１以下の整数値または小数値であってもよい。
【００４３】
０価金属を含有する調合物は、実質的に０価金属からなる如何なる組成物であってもよい。多くの場合、０価金属を含有する調合物は、高い表面積対質量比を有する形状の０価金属を含むこととなる。場合によっては、０価金属は、−３２５メッシュの粒径を有する粉末形状で存在するだろう。０価金属を含有する調合物は、高多孔性の０価金属、ハニカム構造を備えた０価金属、または高い表面積対質量比を有する他の何らかの調合物であり得ることが企図される。
【００４４】
以下の例に関して本発明をさらに例示する。これらの例が、本発明の具体的な実施形態を示すために提供されるものであって、本発明の範囲を限定するものと解釈されるべきではないことが理解されるはずである。
【実施例】
【００４５】
例１
−３２５メッシュ粒径を有する１部のマンガン金属粉末を、マンガン金属および水素化ホウ素リチウム粉末の質量が合計で１０グラム未満となる１部または２部のＬｉＢＨ４と混ぜ合わせ、１−３／４インチ、３−１／２インチおよび５−１／４インチの３１６ステンレス鋼玉軸受を用いて、２５０ｍＬのステンレス鋼の気密ボールミルジャーにおいて、（Ｆｒｉｔｓｃｈ  ｐｕｌｅｒｖｉｓｅｔｔｅ  ７のプラネタリ遊星ボールミルを用いて）４００ｒｐｍで４時間、プラネタリボールミルでボールミル粉砕する。
【００４６】
例２
−３２５メッシュ粒径を有する１部の錫金属粉末を、錫金属および水素化ホウ素リチウム粉末の質量が合計で１０グラム未満となる１部または２部のＬｉＢＨ４と混ぜ合わせ、１−３／４インチ、３−１／２インチおよび５−１／４インチの３１６ステンレス鋼玉軸受を用いて、２５０ｍＬのステンレス鋼の気密ボールミルジャーにおいて、（Ｆｒｉｔｓｃｈ  ｐｕｌｅｒｖｉｓｅｔｔｅ  ７のプラネタリボールミルを用いて）４００ｒｐｍで４時間、プラネタリボールミルでボールミル粉砕する。
【００４７】
上述の説明は、現在、最も実用的な実施形態とみなされるものに関する。しかしながら、その開示がこれらの実施形態に限定されるべきではなく、むしろ、添付の特許請求の精神および範囲内に含まれるさまざまな変更例および同等の構成を包含するように意図されたものであって、この範囲が、法の下で可能となるような変更および同等の構成をすべて包含するように最も広く解釈されるべきものと理解されるべきである。
【図１Ａ】
2015074829.tif 000002
【図１Ｂ】
2015074829.tif 000003
【図１Ｃ】
2015074829.tif 000004
【図２Ａ】
2015074829.tif 000005
【図２Ｂ】
2015074829.tif 000006
【図２Ｃ】
2015074829.tif 000007
【図３Ａ】
2015074829.tif 000008
【図３Ｂ】
2015074829.tif 000009
【図４】
2015074829.tif 000010
【図５Ａ】
2015074829.tif 000011
【図５Ｂ】
2015074829.tif 000012
【図５Ｃ】
2015074829.tif 000013